КОМПОЗИЦИЯ ДЛЯ ПОКРЫТИЯ МЕТАЛЛИЧЕСКИХ ПОДЛОЖЕК

2
1. Композиция для покрытия, пригодная для покрытия металлической, предпочтительно стальной подложки, которая предназначена для монтажа и покрытия внешним покрытием, где указанная композиция содержит (i) порошок цинка и/или сплава цинка и (ii) золь модифицированного диоксида кремния, содержащий коллоидные частицы диоксида кремния, модифицированные 6-40 мас.% одного или нескольких силановых соединений в расчете на объединенную сухую массу силанового соединения (соединений) и коллоидных частиц диоксида кремния, и может быть получена добавлением указанных силановых соединений к золю диоксида кремния со скоростью не более 20 молекул силана на 1 нмповерхности коллоидных частиц диоксида кремния в час.
2
2. Композиция для покрытия согласно п.1, в которой силановое соединение (соединения) добавляют к золю диоксида кремния со скоростью не более 5 молекул силана на 1 нмповерхности коллоидных частиц диоксида кремния в час.
3. Композиция для покрытия согласно п.1 или 2, в которой силановое соединение (соединения) добавляют к золю диоксида кремния при температуре по меньшей мере 50°С.
4. Композиция для покрытия согласно п.1 или 2, в которой золь диоксида кремния модифицирован 8-18 мас.% одного или нескольких силановых соединений.
5. Композиция для покрытия согласно п.1, в которой по меньшей мере 60 мас.% силановых соединений, присутствующих в золе диоксида кремния, связано или соединено с поверхностью коллоидных частиц диоксида кремния.
6. Композиция для покрытия согласно п.4, в которой золь диоксида кремния дополнительно модифицирован оксидом алюминия.
2
2
7. Композиция для покрытия согласно п.4, в которой золь диоксида кремния, модифицированный одним или несколькими силановыми соединениями, имеет мольное соотношение SiO/MO по меньшей мере 6:1, где М представляет сумму ионов щелочного металла и аммония.
8. Композиция для покрытия согласно п.1, в которой коллоидные частицы диоксида кремния в золе диоксида кремния, модифицированном одним или несколькими силановыми соединениями, имеют средний диаметр частиц между 3 и 22 нм.
9. Композиция для покрытия согласно п.1, в которой силановым соединением является силановое соединение с функциональной эпокси-группой.
10. Композиция для покрытия согласно п.1, дополнительно включающая до 30 мас.% органической смолы в расчете на содержание твердых веществ пленкообразующих компонентов.
11. Композиция для покрытия согласно п.1, имеющая рН в интервале от 9 до 11.
12. Способ приготовления композиции для покрытия согласно любому одному из пп.1-8, включающий стадии:
2
(i) добавления по меньшей мере одного предварительно гидролизованного силанового соединения к золю диоксида кремния со скоростью не более чем 20 молекул силана на 1 нм поверхности коллоидного диоксида кремния в час для образования модифицированного силаном золя диоксида кремния; и
(ii) добавления цинка или сплава цинка и необязательно других компонентов к модифицированному силаном золю диоксида кремния.
13. Металлическая подложка, покрытая композицией для покрытия согласно любому одному из пп.1-11.